(57)【要約】【課題】安定的な作製が可能であるとともに、帯電防止性の付与されたハロゲン化銀写真感光材料を提供する。【解決手段】下記一般式（１）で表されるフッ素化合物を含有するハロゲン化銀写真感光材料である。式中、ｍは１５〜４０を表し、ｎは８〜２４を表す。ｍおよびｎはそれぞれ、単一であっても分布があってもよく、分布がある場合はその平均値を表す。一般式（１）Ｃ４Ｆ９−ＣＨ２ＣＨ（ＯＨ）ＣＨ２−（ＯＣＨ２ＣＨ２）ｍ−ＯＣｎＨ２ｎ＋１【選択図】  なし【特許請求の範囲】
【請求項１】
下記一般式（１）で表されるフッ素化合物を含有するハロゲン化銀写真感光材料。
一般式（１）
Ｃ４Ｆ９−ＣＨ２ＣＨ（ＯＨ）ＣＨ２−（ＯＣＨ２ＣＨ２）ｍ−ＯＣｎＨ２ｎ＋１
（式中、ｍは１５〜４０を表し、ｎは８〜２４を表す。ｍおよびｎはそれぞれ、単一であっても分布があってもよく、分布がある場合はその平均値を表す。）
【発明の詳細な説明】
【０００１】
【発明の属する技術分野】
本発明は、スタチック耐性、帯電防止性に優れたハロゲン化銀写真感光材料に関する。
【０００２】
【従来の技術】
従来、フッ化アルキル鎖を有する化合物が界面活性剤として知られている。このような界面活性剤は、フッ化アルキル鎖の独特の性質（撥水・撥油性、潤滑性、帯電防止性等）により種々の表面改質を行うことができ、繊維、布、カーペット、樹脂等、幅広い基材の表面加工に用いられている。また、フッ化アルキル鎖を持つ界面活性剤（以降含フッ素系界面活性剤と称する）を種々基質の水性媒体溶液に添加すると、塗膜形成時にハジキのない、均一な被膜を形成することができるばかりでなく、界面活性剤の吸着層を基質表面に形成することができ、上記のフッ化アルキル鎖が持つ独特の性質を被膜表面にもたらすことができる。
【０００３】
写真感光材料においても、種々の界面活性剤が用いられ、重要な役割を果たしている。写真感光材料は、通常、親水性コロイドバインダー（例えばゼラチン）の水溶液を含む複数の塗布液を、支持体上に個々に塗布して複数の層を形成し作製される。しばしば、複数の親水性コロイド層を同時多層塗布することも行われる。これらの層には、帯電防止層、下塗り層、ハレーション防止層、ハロゲン化銀乳剤層、中間層、フィルター層、保護層等が含まれ、各層には各機能を発現するための種々の素材が添加される。また、膜物理性改良のためにポリマーラテックスを親水性コロイド層に含有させることもある。さらに、カラーカプラー、紫外線吸収剤、蛍光増白剤、スベリ剤等の水に難溶性の機能性化合物を親水性コロイド層に含有させるために、これらの素材をそのまま、あるいはリン酸エステル系化合物、フタル酸エステル化合物などの高沸点有機溶媒に溶解させた状態で、親水性コロイド溶液中に乳化分散させて、塗布液の調製に用いる場合がある。この様に、一般的に、写真感光材料は種々の親水性コロイド層から構成されており、その製造に際して、種々の素材を含む塗布液を、ハジキや塗布ムラなどの欠陥なく均一に高速塗布することが要求される。このような要求に応えるため、界面活性剤を塗布助剤として塗布液中に添加することがしばしば行われている。
【０００４】
一方で、写真感光材料はその製造、撮影、現像処理の間に種々の物質と接触する。例えば、処理の工程において、感光材料が巻き取られた状態にあると、支持体の裏面に形成されたバック層と表面層が接触する場合がある。また、処理の工程において搬送される際に、ステンレス、ゴムローラー等と接触する場合がある。これらの材料と接触すると、感光材料の表面（ゼラチン層）は正に帯電しやすく、場合によっては不要な放電を起こすため、感光材料に望ましくない露光跡（「スタチックマーク」と称される）を残すことになる。このゼラチンの帯電性を軽減するには、帯電の防止（帯電量を少なくする）、蓄積された電荷を漏洩させやすくする等が挙げられる。帯電の防止にはフッ素原子を有する化合物が有効であり、フッ素系界面活性剤を添加することがしばしば行われている。また、蓄積された電荷を漏洩させやすくする手段としてはポリエチレンオキシドを含有する界面活性剤を添加し、感材の表面抵抗値を下げることがしばしば行われている。これら帯電の防止と電荷の漏洩の観点から、ハロゲン化銀写真感光材料、特にＸ線照射に対して感光性のあるハロゲン化銀写真感光材料（Ｘレイ感材）では炭化水素系ノニオン界面活性剤とフッ素系ノニオン界面活性剤とフッ素系アニオン界面活性剤を微妙なバランスで組み合わせてスタチックに対する耐性を持たせることがしばしば行われている（例えば特許文献１、２、３）。
【０００５】
【特許文献１】
特開昭６２−１０９０４４号公報
【特許文献２】
特開平７−１５９９２９号公報
【特許文献３】
特開昭６１−４７９４８号公報
【０００６】
【発明が解決しようとする課題】
このように、界面活性剤、特にフッ素系界面活性剤は塗布膜の均質性を付与するための塗布助剤、あるいは写真感光材料の帯電防止性付与の両機能を担う素材として用いられており、例えば特開昭４９−４６７３３号公報、同５１−３２３２２号公報、同５７−６４２２８号公報、同６４−５３６号公報、特開平２−１４１７３９号公報、同３−９５５５０号公報、同４−２４８５４３号公報等にその具体例が開示されている。
しかしながら、これらの素材は近年の写真感光材料の高感度化および高速塗布化の要請に対して、必ずしも満足する性能を有するものではなく、さらなるフッ素系界面活性剤の改良が望まれている。また、国際公開ＷＯ０２／０９２７１９号公報に記載されているように従来汎用的に使用されてきた電解フッ素化により得られるパーフルオロオクタンスルホン酸から誘導された界面活性剤は生態への蓄積性が懸念されている。そこでパーフルオロオクタンスルホン酸を含まず、かつ短鎖なフッ化アルキル基を有する界面活性剤の開発が望まれている。
【０００７】
本発明は、新規な短鎖なフッ化アルキル基を含有するノニオン系界面活性剤を含有することにより、スタチック耐性および帯電防止能に優れたハロゲン化銀写真感光材料を提供することを課題とする。
【０００８】
【課題を解決するための手段】
＜１＞  下記一般式（１）で表されるフッ素化合物を含有するハロゲン化銀写真感光材料。
一般式（１）
Ｃ４Ｆ９−ＣＨ２ＣＨ（ＯＨ）ＣＨ２−（ＯＣＨ２ＣＨ２）ｍ−ＯＣｎＨ２ｎ＋１
（式中、ｍは１５〜４０を表し、ｎは８〜２４を表す。ｍおよびｎは単一であっても分布があってもよく、分布がある場合はその平均値を表す。）
＜２＞  前記一般式（１）中、ｍが２０〜４０、ｎが１０〜１８であることを特徴とする＜１＞記載のハロゲン化銀写真感光材料
【０００９】
【発明の実施の形態】
以下、本発明を詳細に説明する。なお、本明細書において「〜」はその前後に記載される数値をそれぞれ最小値及び最大値として含む範囲を示す。
【００１０】
まず、一般式（１）で表されるフッ素化合物に関して詳細に説明する。
一般式（１）
Ｃ４Ｆ９−ＣＨ２ＣＨ（ＯＨ）ＣＨ２−（ＯＣＨ２ＣＨ２）ｍ−ＯＣｎＨ２ｎ＋１
【００１１】
ｍは１５〜４０を表し、単一であっても分布があってもよい。分布がある場合はその平均値を表す。ｍとして好ましくは２０〜４０である。
ｎは８〜２４を表し、単一であっても分布があってもよい。分布がある場合はその平均値を表す。ｎとして好ましくは１０〜２０であり、より好ましくは１２〜２０であり、更に好ましくは１２〜１８である。
【００１２】
一般式（１）として好ましくは下記一般式（１−Ａ）である。
一般式（１−Ａ）
Ｃ４Ｆ９−ＣＨ２ＣＨ（ＯＨ）ＣＨ２−（ＯＣＨ２ＣＨ２）ｐ−ＯＣｑＨ２ｑ＋１
【００１３】
ｐは２０〜４０を表し、単一であっても分布があってもよい。分布がある場合はその平均値を表す。ｑは１２〜１８を表し、単一であっても分布があってもよい。分布がある場合はその平均値を表す。帯電防止の観点からは、ｐは２５〜４０が好ましい。
【００１４】
上記一般式（１）で表される化合物の具体例を挙げるが、本発明は、以下の具体例によってなんら制限されるものではない。
【００１５】
ＦＳ−１  ：  Ｃ４Ｆ９−ＣＨ２ＣＨ（ＯＨ）ＣＨ２−（ＯＣＨ２ＣＨ２）２０−ＯＣ１８Ｈ３７
ＦＳ−２  ：  Ｃ４Ｆ９−ＣＨ２ＣＨ（ＯＨ）ＣＨ２−（ＯＣＨ２ＣＨ２）２１−ＯＣ１２Ｈ２５
ＦＳ−３  ：  Ｃ４Ｆ９−ＣＨ２ＣＨ（ＯＨ）ＣＨ２−（ＯＣＨ２ＣＨ２）２３−ＯＣ１６Ｈ３３
ＦＳ−４  ：  Ｃ４Ｆ９−ＣＨ２ＣＨ（ＯＨ）ＣＨ２−（ＯＣＨ２ＣＨ２）２５−ＯＣ１２Ｈ２５
ＦＳ−５  ：  Ｃ４Ｆ９−ＣＨ２ＣＨ（ＯＨ）ＣＨ２−（ＯＣＨ２ＣＨ２）４０−ＯＣ１６Ｈ３３
ＦＳ−６  ：  Ｃ４Ｆ９−ＣＨ２ＣＨ（ＯＨ）ＣＨ２−（ＯＣＨ２ＣＨ２）３２−ＯＣ１４Ｈ２９
【００１６】
前記一般式（１）で表されるフッ素化合物は、“Ｊｏｕｒｎａｌ  ｏｆ  Ｆｌｕｏｒｉｎｅ  Ｃｈｅｍｉｓｔｒｙ，  ８４（１９９７），  ５３−６１頁”に記載の方法などによって合成できる。つまり、フッ化アルキル基を置換基に有するエポキシド化合物と水酸基を含有する化合物をルイス酸存在下で加熱することでさまざまな誘導体が合成可能である。
【００１７】
前記一般式（１）で表されるフッ素化合物（「本発明のフッ素化合物」という場合がある）は、該化合物を溶解および／または分散する媒体等と混合して、ハロゲン化銀写真感光材料中に添加してもよい。また、目的に応じて、他の成分を適宜含んでいてもよい。
本発明のフッ素化合物を溶解または分散させる媒体としては、水系媒体が好ましい。水系媒体には、水、および有機溶媒（例えば、メタノール、エタノール、イソプロピルアルコール、ｎーブタノール、メチルセロソルブ、ジメチルホルムアミド、アセトン等）と水との混合溶媒が含まれる（水が５０質量％以上が好ましい）。水系媒体として好ましくは、水単独または、水とアルコール（例えば、メタノール、エタノール、イソプロピルアルコール）との混合溶媒であり、更に好ましくは水単独、または水とメタノールとの混合溶媒であり、特に好ましくは水単独である。
【００１８】
本発明のフッ素化合物を添加する際の、溶液及び／または分散液中における該化合物の濃度は、好ましくは０．００１質量％〜４０質量％であり、より好ましくは０．０１質量％〜２０質量％であり、更に好ましくは０．１質量％〜１０質量％であり、特に好ましくは１質量％〜１０質量％である。
【００１９】
本発明のフッ素化合物は１種類を単独で用いてもよいし、また２種類以上を混合して用いてもよい。また、本発明のフッ素化合物とともに他の界面活性剤を用いてもよい。併用可能な界面活性剤としては、アニオン系、カチオン系、ノニオン系の各種界面活性剤を挙げることができる。また併用する界面活性剤は、高分子界面活性剤であってもよく、本発明のフッ素化合物以外のフッ素系界面活性剤であってもよい。併用する界面活性剤としては、アニオン系もしくはノニオン系活性剤がより好ましい。併用可能な界面活性剤としては、例えば特開昭６２−２１５２７２号公報（６４９〜７０６頁）、リサーチ・ディスクロージャー（ＲＤ）Ｉｔｅｍ１７６４３，２６〜２７頁（１９７８年１２月）；同１８７１６，６５０頁（１９７９年１１月）；同３０７１０５，８７５〜８７６頁（１９８９年１１月）；等に記載の界面活性が挙げられる。
【００２０】
本発明のフッ素化合物の使用量については、用いる化合物の構造やその用途、併用する他の材料の種類や量、および媒体の構成等に応じて、その使用量を任意に決定することができる。
例えば、本発明のフッ素化合物をハロゲン化銀写真感光材料の最上層の親水性コロイド（ゼラチン）層に含有させる場合、親水性コロイド（ゼラチン）層用塗布液中の本発明のフッ素化合物の濃度としては、０．００３〜０．５質量％であることが好ましく、またゼラチン固形分に対しては０．０３〜５質量％であることが好ましい。
【００２１】
本発明のハロゲン化銀写真感光材料は、その他、種々の材料を含んでいてもよい。それらの材料を媒体に溶解および／または分散させた塗布組成物を用いて、ハロゲン化銀写真感光材料の種々の層を形成することにより、該材料を各層に含有させることができる。写真感光材料の構成層中に含有される種々の材料としては、種々のカプラー、紫外線吸収剤、混色防止剤、スタチック防止剤、スカベンジャー、カブリ防止剤、硬膜剤、染料、防黴剤等を挙げることができる。また、前述したように、本発明のフッ素化合物は、ハロゲン化銀写真感光材料の最上層の親水性コロイド層中に添加するのが好ましいが、この場合は、前記親水性コロイド層中には、親水性コロイド（例えばゼラチン）および本発明のフッ素化合物以外に、他の界面活性剤、マット剤、スベリ剤、コロイダルシリカ、ゼラチン可塑剤等を含有させることができる。
【００２２】
本発明の含フッ素化合物を用いるハロゲン化銀写真感光材料は、光、レーザーまたはＸ線照射に感光性のある材料であるのが好ましく、白黒リバーサルフィルム、白黒ネガフィルム、カラーリバーサルフィルム、カラーネガフィルム、感光性写真成分がデジタルスキャンされたフィルム、白黒反転紙、白黒紙、カラー紙、反転カラー紙、感光性写真成分がデジタルデータ―ベースからレーザー照射により感光された紙、熱により現像処理された感材から選択される。ハロゲン化銀写真感光材料としては、Ｘ線照射に感光性のあるハロゲン化銀写真感光材料（Ｘレイ用感光材料）が好ましい。
【００２３】
以下、本発明のハロゲン化銀写真感光材料に関して詳細に説明する。
［ハロゲン化銀乳剤］
まず、本発明に用いられるハロゲン化銀乳剤について説明する。
１）ハロゲン組成
感光性ハロゲン化銀粒子は、塩化銀、塩臭化銀、臭化銀、ヨウ臭化銀、ヨウ塩臭化銀を用いることができるが、上述のように迅速処理の観点から感光性ハロゲン化銀粒子中に含まれるヨード量が平均で０モル％以上０．４５モル％以下である。このヨード量として、好ましくは平均で０．０５モル％以上０．４０モル％以下、より好ましくは、０．１０モル％以上０．３０モル％以下である。ここで、感光性ハロゲン化銀粒子に含まれるヨード量の「平均」とは、個々の感光性ハロゲン化銀粒子のハロゲン組成から求められるヨード含有率の平均値を意味する。感光性ハロゲン化銀の粒子内におけるハロゲン組成の分布は均一であってもよく、ハロゲン組成がステップ上に変化したものでもよく、あるいは連続的に変化したものでもよい。また、感光性ハロゲン化銀粒子としては、コア／シェル構造を有する感光性ハロゲン化銀粒子を用いることもできる。
【００２４】
２）粒子形状
感光性ハロゲン化銀粒子としては、英国特許第６３５８４１号明細書、米国特許第３６２２３１８号明細書に記載されているような、いわゆるハロゲン変換型（コンバージョン型）の粒子も好適に挙げられる。ハロゲン変換の方法としては、通常ハロゲン変換前の粒子表面のハロゲン組成よりも銀との溶解度積の小さいハロゲン水溶液を添加することにより行う。例えば、塩化銀や塩臭化銀平板状粒子に対しては臭化カリウム及び／又は沃化カリウム水溶液を添加し、臭化銀や沃臭化銀平板に対しては沃化カリウム水溶液を添加してコンバージョンをおこす。これらの添加する水溶液の濃度は、低濃度のほうが好ましく、３０％以下が好ましく、より好ましくは１０％以下である。さらにハロゲン変換前のハロゲン化銀１モルあたり毎分１モル％以下の速度で、変換ハロゲン溶液を添加するのが好ましい。さらに、ハロゲン変換時に、増感色素及び／又はハロゲン化銀吸着性物質の一部もしくは全部を存在させてもよく、変換ハロゲン水溶液のかわりに、臭化銀や、沃臭化銀、沃化銀のハロゲン化銀微粒子を添加してもよい。これらの微粒子の大きさは、通常０．２μｍ以下、好ましくは０．１μｍ以下、特に好ましくは０．０５μｍ以下であることが望ましい。本発明で使用できるハロゲン変換方法は、上記した方法に限定されるものではなく、目的に応じ適宜組み合わせて使用することができる。
【００２５】
３）粒子サイズ
感光性ハロゲン化銀粒子の形成方法は当業界では良く知られており、例えば特開平２−６８５３９号公報、米国特許第３７００４５８号明細書、及びリサーチディスクロージャー１９７８年６月の第１７０２９号に記載されている方法等を用いることによって調製することができる。
【００２６】
４）化学増感方法
化学増感方法としては、特開平２−６８５３９号公報第１０頁右上欄１３行目から同左下欄１６行目、特開平５−３１３２８２号公報、及び特開平６−１１０１４４号公報に記載の方法を用いることができる。
ハロゲン化銀乳剤の化学増感の方法としては、具体的には、ハロゲン化銀吸着性物質の存在下で硫黄増感法、セレン増感法、還元増感法、金増感法などの知られている方法を用いることができ、単独又は組合せて用いられる。
【００２７】
貴金属増感法のうち金増感法はその代表的なもので金化合物、主として金錯塩を用いる。金以外の貴金属、たとえば白金、パラジウム、イリジウム等の錯塩を含有しても差支えない。その具体例は米国特許２４４８０６０号明細書、英国特許６１８０６１号明細書などに記載されている。
硫黄増感剤としては、ゼラチン中に含まれる硫黄化合物のほか、種々の硫黄化合物、たとえばチオ硫酸塩、チオ尿素類、チアゾール類、ローダニン類等を用いることができる。具体例は米国特許１５７４９４４号明細書、同２２７８９４７号明細書、同２４１０６８９号明細書、同２７２８６６８号明細書、同５５０１３１３号明細書、同８６５６９５５号明細書に記載されたものである。また、セレン増感剤としては特開平６−１１０１４４号公報に記載されている。
チオ硫酸塩による硫黄増感と、セレン増感及び金増感の併用は有用である。還元増感剤としては第一すず塩、アミン類、ホルムアミンジスルフィド酸、シラン化合物などを用いることができる。
【００２８】
５）カブリ防止剤・安定剤
本発明で用いることができるカブリ防止剤・安定剤としては、特開平２−６８５３９号公報第１０頁左下欄１７行目から同第１１頁左上欄７行目及び同第３頁左下欄２行目から同第４頁左下欄に記載のものを使用できる。
【００２９】
具体的には、アゾール類（例えばベンゾチアゾリウム塩、エトロイミダゾール類、ニトロベンズイミダゾール類、クロロベンズイミダゾール類、クロモベンズイミダゾール類、ニトロインダゾール類、ベンゾトリアゾール類、アミノトリアゾール類など）；メルカプト化合物類（例えばメルカプトテアゾール類、メルカプトベンジチアゾール類、メルカプトベンズイミダゾール類、メルカプトチアジアゾール類、メルカプトテトラゾール類、メルカプトピリミジシ類、メルカプトトリアジン類など）；例えばオキサドリンチオンのようなチオケト化合物；アザインデン類（例えばトリアザインデン類、テトラアザインデン類（特に４−ヒドロキシ置換（１，３，３ａ，７）テトラアザインデン類）、ペンタアザインデン類など）；ベンゼンチオスルホン酸、ベンゼンスルフィン酸、ベンゼンスルホン酸アミド等のようなカブリ防止剤又は安定剤として知られる化合物を加えることができる。
【００３０】
特に特開昭６０−７６７４３号公報、同６０−８７３２２号公報に記載のニトロン及びその誘導体、特開昭６０−８０８３９号公報に記載のメルカプト化合物、特開昭５７−１６４７３５号公報に記載のヘテロ環化合物、及びヘテロ環化合物と酸の錯塩（例えば１−フェニル−５−メルカプトテトラゾール類）などを好ましく用いることができる。
【００３１】
さらに、プリン類又は核酸類、あるいは特公昭６１−３６２１３号公報、特開昭５９−９０８４４号公報等に記載の高分子化合物などを使用することもできる。なかでも特にアザインデン類とプリン類、核酸類は好ましく用いることができる。これらの化合物の添加量はハロゲン化銀１モルあたり０．５〜５．０ミリモル、好ましくは０．５〜３．０ミリモルである。
【００３２】
６）色調改良剤
本発明で使用できる色調改良剤としては、特開昭６２−２７６５３９号公報第２頁左下欄７行目から同第１０頁左下欄２０行目、並びに特開平３−９４２４９号公報第６頁左下欄１５行目から第１１頁右上欄１９行目に記載のものが挙げられる。
具体的には、ハロゲン化銀写真乳剤層の被覆力が６０以上とし、ハロゲン化銀写真乳剤層及び／又は他の層中に、５２０〜５６０ｎｍの間に極大吸収波長を有する染料と５７０〜７００ｎｍの間に極大吸収波長を有する染料とを、現像処理後の末露光部透過濃度の含有染料による光学濃度の増加が０．０３以下となるように含めることができる。
【００３３】
ハロゲン化銀写真乳剤層の被覆力を６０以上とする乳剤としては、代表的には平板状乳剤、微粒子乳剤などを挙げることができる。特には、ハロゲン化銀写真乳剤が０．４μｍ以下の粒子厚みをもつ平板状ハロゲン化銀粒子からなる場合、あるいは高ヨード表面感光性字乳剤と微粒子で内部がかぶった粒子からなる乳剤との混合乳剤を用いると色調改良の効果が大きい。
本発明で色調改良用に使用できる染料としては、５２０〜５６０ｎｍ、好ましくは５３０〜５５５ｎｍの間に極大吸収波長を有する染料と５７０〜７００ｎｍ、好ましくは５８０〜６５０ｎｍの間に極大吸収波長を有する染料との併用である。極大吸収波長とは、染料を感光材料中に存在させた状態における極大吸収波長を意味する。
【００３４】
本発明で用いられる染料としては、例えば、アントラキノン染料、アゾ染料、アゾメチン染料、インドアニリン染料、オキソノール染料、カルボシアニン染料、スチリル染料、トリフェニルメタン染料などの中から所定の極大波長を有するものが選択される。現像処理に対する安定性や光堅牢性や、減感、カブリ、ステイン等の写真性能に対する影響を考慮すると、アントラキノン染料、アゾ染料、アゾメチン染料、及びインドアニリン染料の中から好ましいものが用いられる。
好ましい化合物は、特開昭６２−２７６５３９号公報第３頁左上欄５行目から同第９頁左上欄９行目に記載されている。
このような染料は、乳剤層その他の親水性コロイド層（中間層、保護層、アンチハレーション層、フィルター層など）中に種々の知られた方法で分散することができ、具体的には、特開昭６２−２７６５３９号公報第９頁左上欄１４行目から同第１０頁左下欄２０行目に記載されている。
【００３５】
７）分光増感色素
本発明で用いることができる分光増感色素としては、特開平２−６８５３９号公報第４頁右下欄４行目から同第８頁右下欄に記載されているものが挙げられる。
具体的には、シアニン色素、メロシアニン色素、コンプレックスシアニン色素、コンプレックスメロシアニン色素、ホロポーランアニン色素、スチリル色素、ヘミシアニン色素、オキソノール色素、ヘミオキソノール色素等を用いることができる。
本発明に使用される有用な増感色素は例えば米国特許３５２２０５２号明細書、同３６１７１９７号明細書、同３７１３８２８号明細書、同３６１５６４３号明細書、同３６１５６３２号明細書、同３６１７２９３号明細書、同３６２８９６４号明細書、同３７０３３７７号明細書、同３６６６４８０号明細書、同３６６７９６０号明細書、同３６７９４２８号明細書、同３６７２８９７号明細書、同３７６９０２６号明細書、同３５５６８００号明細書、同３６１５６１３号現細書、同３６１３６３８号明細書、同３６１５６３５号明細書、同３７０５８０９号明細書、同３６３２３４９号明細書、同３６７７７６５号明細書、同３７７０４４９号明細書、同３７７０４４０号明細書、同３７６９０２５号明細書、同３７４５０１４号明細書、同３７１３８２６号明細書、同８５６７４５８号明細書、同３６２５６９８号明細書、同２５２６６３２号明細書、同２５０３７７６号明細書、特開昭４８−７６５２５号公報、ベルギー特許第６９１８０７号明細書などに記載されている。増感色素の添加量はハロゲン化銀１モルあたり０．５ｍｍｏｌ以上４ｍｍｏｌ未満、好ましくは０．５ｍｍｏｌ以上１．５ｍｍｏｌ未満がよい。
増感色素の具体例としては、特開平２−６８５３９号公報第５頁から同第８頁に記載されているＩＩ−１〜ＩＩ−４７が挙げられる。
【００３６】
８）帯電防止剤
本発明では、塗布用助剤、帯電防止剤あるいは帯電調整剤として、特開平２−６８５３９号公報第１１頁左上欄１４行目から同第１２頁左上欄９行目に記載の界面活性剤を用いることができる。
このような目的に用いられる界面活性剤の具体例としては、例えばサポニン（ステロイド系）、アルキレンオキサイド誘導体（例えばポリエチレングリコール、ポリエチレングリコール／ポリプロピレングリコール縮合物、ポリエチレングリコールアルキルエーテル類又はポリエチレングリコールアルキルアリールエーテル類、シリコーンのポリエチレンオキサイド化合物類）、糖のアルキルエステル類などの非イオン性界面活性剤；アルキルスルフォン酸塩、アルキルベンゼンスルフォン酸塩、アルキルナフタレンスルフォン酸塩、アルキル硫酸エステル類、Ｎ−アシル−Ｎ−アルキルタウリン類、スルホコハク酸エステル類、スルホアルキルポリオキシエチレンアルキルフェニルエーテル類、などのアニオン界面活性剤；アルキルベタイン類、アルキルスルホベタイン類などの両性界面活性剤；脂肪族あるいは芳香族第４級アンモニウム塩類、ビリジニウム塩類、イミダゾリウム塩類などのカチオン界面活性剤を用いることができる。
【００３７】
この内、サポニン、ドデシルベンゼンスルホン酸Ｎａ塩、ジ−２−エチルへキシルα−スルホコハク酸Ｎａ塩、ｐ−オクチルフェノキシエトキシエタンスルホン酸Ｎａ塩、ドデシル硫酸Ｎａ塩、トリイソプロピルナフタレンスルホン酸Ｎａ塩、Ｎ−メチル−オレオイルタウリンＮａ塩などのアニオン、ドデシルトリメチルアンモニウムクロライド、Ｎ−オレオイル−Ｎ’，Ｎ’，Ｎ’−トリメチルアンモニオジアミノプロパンブロマイド、ドデシルピリジウムクロライドなどのカチオン、Ｎ−ドデシル−Ｎ，Ｎ−ジメナルカルボキシベタイン、Ｎ−オレイル−Ｎ，Ｎ−ジメチルスルホブチルベタインなどのベタイン、ポリ（平均重合度ｎ−１０）オキシエチレンセチルエーテル、ポリ（ｎ＝２５）オキシエチレンｐ−ノニルフェノールエーテル、ビス（１−ポリ（ｎ＝１５）オキシエチレン−オキシ−２，４−ジ−ｔ−ベンチルフェニル）エタンなどのノニオンを特に好ましく用いることができる。
また、帯電防止剤としては、特開昭６０−８０８４８号公報、同６１−１１２１４４号公報、特開昭６２−１７２３４３号公報、特開昭６２−１７３４５９号公報などに記載のノニオン系界面活性剤、アルカリ金属の硝酸塩、導電性酸化スズ、酸化亜鉛、五酸化バナジウム又はこれらにアンチモン等をドープした複合酸化物を好ましく用いることができる。
【００３８】
９）マット剤・滑り剤・可塑剤
本発明で用いることができるマット剤・滑り剤・可塑剤としては、特開平２−６８５３９号公報第１２頁左上欄１０行目から同右上本欄１０行目、及び同第１４頁左下欄１０行目から同右下欄１行目に記載のものが挙げられる。
具体的には、マット剤としては米国特許第２９９２１０１号明細書、同２７０１２４５号明細書、同４１４２８９４号明細書、同４３９６７０６号明細書に記載の如きポリメチルメタクリレートのホモポリマー又はメチルメタクリレートとメタクリル酸とのコポリマー、デンプンなどの有機化合物、シリカ、二酸化チタン、硫酸、ストロンチウムバリウム等の無機化合物の微粒子を用いることができる。粒子サイズとしては１．０〜１０μｍ、特に２〜５μｍであることが好ましい。
本発明の写真感光材料の表面層には、滑り剤として米国特許第３４８９５７６号明細書、同４０４７９５８号明細書等に記載のシリコーン化合物、特公昭５６−２３１３９号公報に記載のコロイダルシリカの他に、パラフィンワックス、高級脂肪酸エステル、デン粉誘導体等を用いることができる。
【００３９】
本発明のハロゲン化銀写真感光材料の親水性コロイド層には、トリメチロールプロパン、ぺンタンジオール、ブタンジオール、エチレングリコール、グリセリン等のポリオール類を可塑剤として用いることができる。また、本発明のハロゲン化銀写真感光材料の乳剤層には圧力特性を改良するためポリマーや乳化物などの可塑剤を含有させることができる。
例えば、英国特許第７３８６１８号明細書には異節環状化合物を、同７３８６３７号明細書にはアルキルフタレートを、同７３８６３９号明細書にはアルキルエステルを、米国特許第２９６０４０４号明細書には多価アルコールを、同３１２１０６０号明細書にはカルボキシルアルキルセルロースを、特開昭４９−５０１７号公報にはパラフィンとカルボン酸塩を、特公昭５３−２８０８６号公報にはアルキルアクリレートと有機酸を用いる方法等が開示されており、本発明でもこれらの方法を使用することができる。
【００４０】
１０）親水性コロイド
本発明のハロゲン化銀写真感光材料の乳剤層や中間層及び表面保護層に用いることのできる結合剤又は保護コロイドとしては、ゼラチンを用いるのが有利であるが、それ以外の親水性コロイドも用いることができる。
本発明で用いることができる親水性コロイドとしては、特開平２−６８５３９号公報第１２頁右上欄１１行目から同左下欄１６行目に記載のものが挙げられる。
【００４１】
例えばゼラチン誘導体、ゼラチンと他の高分子とのグラフトポリマー、アルブミン、カゼイン等の蛋白質；ヒドロキシエチルセルロース、カルボキシメチルセルロース、セルロース硫酸エステル類等の如きセルロース誘導体、アルギン酸ソーダ、デキストラン、澱粉誘導体などの糖誘導体；ポリビニルアルコール、ポリビニルアルコール部分アセタール（ポリ−Ｎ−ビニルピロリドン、ポリアクリル酸、ポリメタクリル酸、ポリアクリルアミド、ポリビニルイミダゾール、ポリビニルピラゾール等の単一あるいは共重合体の如き多種の合成親水性高分子物質を用いることができる。
ゼラチンとしては石灰処理ゼラチンのほか、酸処理ゼラチンや酵素処理ゼラチンを用いてもよく、また、ゼラチンの加水分解物や酵素分解物も用いることができる。
これらの中でもゼラチンとともに平均分子量１０万以下のデキストランやポリアクリルアミドを併用することが好ましい。特開昭６３−６８８８７号公報、特開昭６３−１４９６４１号公報に記載の方法は本発明でも有効である。
【００４２】
１１）硬膜剤
本発明で用いる写真乳剤及び非感光性の親水性コロイドには無機又は有機の硬膜剤を含有してよい。本発明で用いることができる硬膜剤は、特開平２−６８５３９号公報第１２頁左下欄１７行目から同第１３頁右上欄６行目に記載のものが挙げられる。
具体的には、例えばクロム塩（クロム明ばん、酢酸クロムなど）、アルデヒド類（ホルムアルデヒド、グリオキサール、ダリタールアルデヒドなど）、Ｎ一メチロール化合物（ジメチロール尿素、メチロールジメチルとダントインなど）、ジオキサン誘導体（２，３−ジヒドロキシジオキサンなど）、活性ビニル化合物（１，３，５−トリアクリロイル−ヘキサヒドロ−ｓ−トリアジン、ビス（ビニルスルホニル）メチルエーテル、Ｎ，Ｎ’−メチレンビス−（β−（ビニルスルホニル）プロピオンアミド）など）、活性ハロゲン化合物（２，４−ジクロル−６−ヒドロキシ−ｓ−トリアジンなど）、ムコハロゲン酸類（ムコクロル酸、ムコフェノキシクロル酸など）イソオキサゾール類、ジアルデヒドでん粉、２−クロル−６−ヒドロキシトリアジニル化ゼラチンなどを、単独又は組合せて用いることができる。中でも、特開昭５３−４１２２１号公報、同５３−５７２５７号公報、同５９−１６２５４６号公報、同６０−８０８４６号公報に記載の活性ビニル化合物及び米国特許第３３２５２８７号明細書に記載の活性ハロゲン化物が好ましい。
【００４３】
本発明では、硬膜剤として高分子硬膜剤も有効に利用することができる。本発明に用いられる高分子硬膜剤としては例えばジアルデヒド澱粉、ポリアクロレイン、米国特許３３９６０２９号明細書に記載のアクロレイン共重合体のようなアルデヒド基を有するポリマー、米国特許第３６２３８７８号明細書に記載のエポキシ基を有するポリマー、米国特許第３３６２８２７号明細書、リサーチ・ディスクロージャー誌１７３３３（１９７８）などに記載されているジクロロトリアジン基を有するポリマー、特開昭５６−６６８４１号公報に記載されている活性エステル基を有するポリマー、特開昭５６−１４２５２４号公報、米国特許第４１６１４０７号明細書、特開昭５４−６５０３３号公報、リサーチ・ディスクロージャー誌１６７２５（１９７８）などに記載されている活性ビニル基、あるいはその前駆体となる基を有するポリマーなどが挙げられ、活性ビニル基、あるいはその前駆体となる基を有するポリマーが好ましく、中でも特開昭５６−１４２５２４号公報に記載されているような、長いスペーサーによって活性ビニル基、あるいはその前駆体となる基がポリマー主鎖に結合されているようなポリマーが特に好ましい。
本発明のハロゲン化銀写真感光材料中の親水性コロイド層はこれらの硬膜剤により水中での膨潤率が３００％以下、特に２３０％以下になるように硬膜されていることが好ましい。
【００４４】
１２）支持体
本発明で用いる支持体としては特開平２−６８５３９号公報第１３頁右上欄７行目から２０行目に記載のものが挙げられる。具体的には、支持体としてはポリエチレンテレフタレートフィルム又は三酢酸セルロースフィルムが好ましい。
支持体は親水性コロイド層との密着力を向上せしめるために、その表面をコロナ放電処理、あるいはグロー放電処理あるいは紫外線照射処理する方法が好ましく、あるいは、スチレンブタジエン系ラテックス、塩化ビニリデン系ラテックス等からなる下塗層を設けてもよくまた、その上層にゼラチン層を更に設けてもよい。
またポリエチレン膨潤剤とゼラチンを含む有機溶剤を用いた下塗層を設けてもよい。これらの下塗層は表面処理を加えることで更に親水性コロイド層との密着力を向上することもできる。
【００４５】
１３）クロスオーバーカット法
クロスオーバー光が鮮鋭度を大幅に低下させることは当業界では周知の事実である。写真感光材料のクロスオーバー光が１２％以下であるようにする手段としては、米国特許４１３０４２９号明細書、特開昭６１−１１６３５４号公報などにＸ線蛍光スクリーンの発光波長と一致する波長の光を増感色素や染料を用いて吸収する方法が開示されている。
【００４６】
さらに、米国特許４８００１５０号明細書には支持体と乳剤層の間に染料を微結晶分散物の形として存在させクロスオーバー光が１０％以下であるようにする技術が開示されている。また、特開昭６３−３０５３４５号公報には、カチオン性ポリマーラテックスを用いてアニオンは染料を特定層に固定する技術が、さらに特開平１−１６６０３１号公報には染料の固定層を支持体の下塗り層にする技術が開示されている。本発明の感光材料ではこれらのいずれの方法をも用いることができるが、染料による着色層は下塗り層であることが好ましく、染料は特開平１−１６６０３１号公報に記載の方法で固定されていること、特に染料が米国特許第４８０３１５０号明細書に記載の微結晶分散物のかたちで下塗り層に固定されていることが望ましい。本発明ではこれらの方法を適宜組み合わせることが可能である。
本発明で好ましく用いることができる染料としては、特開平２−２６４９４４号公報第４頁左下欄から第９頁右上欄に記載のものが挙げられる。
また、媒染層としては、特開平２−２６４９４４号公報第９頁右下欄から第１４買右上欄に記載のものを使用することができる。
【００４７】
１４）ポリヒドロキシベンゼン類
本発明で使用できるポリヒドロキシベンゼン類としては、特開平３−３９９４８号公報第１１頁左上欄から同第１２頁左下欄、ＥＰ特許第４５２７７２Ａ号公報に記載のものが挙げられる。
具体的には、特開平８−３９９４８号公報第１１頁左上欄に記載の一般式（ＩＩＩ）の化合物、その具体的化合物である同公報第１１頁左下欄から第１２頁左下欄に記載の（ＩＩＩ）−１〜２５の化合物が挙げられる。
これらポリヒドロキシベンゼン化合物の添加量としては、ハロゲン化銀１モルあたり５×１０−１モル未満であればよく、好ましくはハロゲン化銀１モルあたりｌ×１０−１から５×１０−３モルの添加量である。
【００４８】
本発明のハロゲン化銀写真感光材料は、支持体上に、感光性ハロゲン化銀粒子を含むハロゲン化銀乳剤層（感光層）と、例えば、中間層、表面保護層、バック層、バック面保護層、アンチハレーション層、フィルター層等の少なくとも１層の非感光性の親水性コロイド層とから構成されるが、その他用いられる乳剤増感法や各種添加剤に関しては特に制限はなく、例えば特開平２−６８５３９号公報等に記載のものを好適に用いることができる。
【００４９】
１５）表面保護層・バック保護層
本発明のハロゲン化銀写真感光材料は、表面保護層及びバック保護層を有しているのが好ましく、前記表面保護層及びバック保護層は、ゼラチンなどの親水性コロイドをバインダーとして、様々な薬品を含有している。その層の主成分がゼラチンである場合は防腐剤などが必要である。また、必要に応じてマット剤、滑り剤、可塑剤、帯電防止剤、界面活性剤、硬膜剤、増粘剤、染料、導電性物質などを含有することが好ましい。
【００５０】
１６）現像処理方法
本発明のハロゲン化銀写真感光材料の現像処理方法としては、特開平２−１０３０３７号公報第１６頁右上欄７行目から同第１９頁左下欄１５行目、特開平２−１１５８３７号公報第３頁右下欄５行目から同第６頁を上欄１０行目、及び特開２０００−１１２０７８号公報第３４頁左欄４２行目から同３５頁左欄２行目に記載の方法を採用することができる。また、熱現像感光材料においては特開平２００１−２５５６１７号公報第３７項左欄４０行目から同３５頁左欄４３行目に記載の方法等を採用することができる。
【００５１】
【実施例】
以下に実施例を挙げて本発明をさらに具体的に説明する。以下の実施例に示す材料、試薬、割合、操作などは本発明の精神から逸脱しない限り適宜変更することができる。従って、本発明の範囲は以下に示す具体例に制限されるものではない。
【００５２】
【実施例１】
＜ハロゲン化銀写真感光材料＞
１．下塗り支持体の作製
１）下塗層用染料分散物Ｄ−１の調製
下記染料を特開昭６８−１９７９４３号公報に記載の方法でボールミル処理した。
【００５３】
【化１】
2004309806.tif 000002
【００５４】
水４３４ｍＬ及びＴｒｉｔｏｎＸ−２００界面活性剤（ＴＸ−２００）の６．７質量％水溶液７９１ｍＬとを２リットルのボールミルに入れた。染料２０ｇをこの溶液に添加した。酸化ジルコニウム（ＺｒＯ）のビーズ４００ｍＬ（２ｍｍ径）を添加し、内容物を４日間粉砕した。この後、１２．５質量％ゼラチン１６０ｇを添加した。脱泡したのち、濾過によりＺｒＯビーズを除去した。得られた染料分散物を観察したところ、粉砕された染料の粒径は直径０．０５〜１．１５μｍにかけての広い分布を有していて、平均粒径は０．３７μｍであった。さらに、遠心分離操作を行うことで０．９μｍ以上の大きさの染料粒子を除去した。こうして染料分散物Ｄ−１を得た。
【００５５】
２）支持体の作製
二軸延伸された厚さ１８３μｍのポリエチレンテレフタレートフィルム上に、コロナ放電処理を行い、下記の組成の第１下塗液を塗布量が５．１ｍＬ／ｍ２となるようにワイヤーバーローターにより塗布し、１７５℃にて１分間乾燥した。次に、反対面にも同様にして第１下塗層を設けた。使用したポリエチレンテレフタレートには下記構造の染料が０．０４質量％含有されているものを用いた。
【００５６】
【化２】
2004309806.tif 000003
【００５７】
−第１下塗液の組成−
支持体の片側１ｍ２当たりの塗布液量を４．９ｍＬとし、各添加素材の支持体の片側１ｍ２当たりの塗布量は以下の通りである。
・ブタジエン−スチレン共重合体ラテックス
（固形分として）                                      ０．３１ｇ
＊ラテックス溶液中には、
乳剤分散物として下記構造の界面活性剤がラテックス固形分に
対して０．４質量％含有されている。
・２，４−ジクロロ−６
−ヒドロキシ−ｓ−トリアジンナトリウム                    ８ｍｇ
【００５８】
【化３】
2004309806.tif 000004
【００５９】
さらに、上記支持体における両面の第１下塗層上に下記組成からなる第２の下塗液を塗布量が下記に記載の量となるように片側ずつ、両面にワイヤー・バーコーター方式により１５０℃で塗布・乾燥して、第２下塗り層を形成した。
【００６０】
−第２下塗り層の組成−（片側１ｍ２当たりの塗布量）
・ゼラチン                                            ８１ｍｇ
・Ｃ１２Ｈ２５Ｏ（ＣＨ２ＣＨ２Ｏ）１０Ｈ                  ３．８ｍｇ
・防腐剤Ｄ                                        ０．２８ｍｇ
・ポリメチルメタクリレートの
平均粒径２．５μｍのマット剤                      ２．３ｍｇ
・エチルアクリレート／アクリル酸（＝９５／５）の
組成を有するポリマーラテックス                      ２１ｍｇ
＊ポリマー固形分に対してＡ−９を３質量％含有する。
・染料分散物Ｄ−１                                  ８．２ｍｇ
・酢酸                                              ０．６ｍｇ
【００６１】
【化４】
2004309806.tif 000005
【００６２】
２．塗布液の調製
１）ハロゲン化銀乳剤Ｔ−１の調製
水１リットル中に臭化カリウム６ｇ、ゼラチン７ｇを添加し５５℃に保った容器中へ攪拌しながら硝酸銀水溶液３７ｍＬ（硝酸銀４．００ｇ）と臭化カリウム５．９ｇを含む水溶液３８ｍＬとをダブルジェット法により３７秒間で添加した。次に、ゼラチン１８．６ｇを添加した後、７０℃に昇温して硝酸銀水溶液８９ｍＬ（硝酸銀９．８ｇ）を２２分間かけて添加した。ここで２５％のアンモニア水溶液７ｍＬを添加し、そのままの温度で１０分間物理熟成した後、１００％酢酸溶液を６．５ｍＬ添加した。引き続いて硝酸銀１５３ｇの水溶液と臭化カリウムの水溶液をｐＡｇ８．５に保ちながらコントロールダブルジェット法で３５分かけて添加した。次に硝酸銀水溶液を用いてｐＢｒ２．８に調整した後、２ｍｏｌ／Ｌのチオシアン酸カリウム溶液１５ｍＬを添加した。５分間そのままの温度で物理熟成したのち３５℃に温度を下げた。平均投影面積直径１．１０μｍ、厚み０．１６５μｍ、直径の変動係数１８．５％の単分散純臭化銀平板状粒子を得た。
この後、沈降法により可溶性塩類を除去した。再び４０℃に昇温してゼラチン３０ｇごとフェノキシエタノール２．３５ｇ及び増粘剤としてポリスチレンスルホン酸ナトリウム０．８ｇを添加し、水酸化ナトリウムと硝酸銀溶液でｐＨ５．９０、ｐＡｇ８．２５に調整した。この乳剤を攪拌しながら５６℃に保った状態で化学増感を施した。但し、ＡｇＩ微粒子を化学増感前と中にそれぞれ単分散純臭化銀平板状粒子１モルについて０．０５モル％分添加した。先ず、二酸化チオ尿素０．０４３ｍｇを添加し、２２分間そのまま保持して還元増感を施した。次に、４−ヒドロキシ−６−メチル−１，３，３ａ，７−テトラザインデン２０ｍｇと増感色素Ａを４００ｍｇを添加した。さらに塩化カルシウム０．８３ｇを添加した。引き続き、増感剤としてチオ硫酸ナトリウム１．５ｍｇ、セレン増感剤を２．２ｍｇ、塩化金酸２．６ｍｇ及びチオシアン酸カリウム９０ｍｇを添加し４０分後に３５℃に冷却した。こうして平板状のハロゲン化銀乳剤Ｔ−１を調製した。得られたハロゲン化銀乳剤Ｔ−１のハロゲン化銀粒子に含まれるヨード量の平均は、０．１モル％であった。
【００６３】
【化５】
2004309806.tif 000006
【００６４】
２）ハロゲン化銀乳剤Ｔ−２の調製
ＡｇＩ微粒子の添加量を、化学増感前と中にそれぞれ０．５モル％分添加に変更した以外は、上記のハロゲン化銀乳剤Ｔ一１と同様な方法でハロゲン化銀乳剤Ｔ−２を調製した。
ハロゲン化銀乳剤Ｔ−２のハロゲン化銀粒子に含まれるヨード量の平均は、１．０モル％であった。
【００６５】
３）塗布試料の調製
2004309806.tif 000007
【００６６】
2004309806.tif 000008
【００６７】
【化６】
2004309806.tif 000009
【００６８】
2004309806.tif 000010
【００６９】
及び下記に記載の化合物を使用した。
【化７】
2004309806.tif 000011
【００７０】
2004309806.tif 000012
【００７１】
３．塗布
上記準備した下塗り支持体上に、上記乳剤層用塗布液Ｔ−１、Ｔ−２及び表面保護層用塗布液を同時押し出し法により両面に塗布し、乳剤層と表面保護層とを形成し、片面当りの塗布銀量は１．７５ｇ／ｍ２とした。
また、本発明のフッ素化合物ＦＳ−１〜ＦＳ−５および比較化合物１、２をそれぞれ３．２ｍｇ／ｍ２になるように塗布した試料をそれぞれ試料１０１〜１０５および比較試料１〜２とした（表１参照）。
【００７２】
４．試料の評価
各試料の最外保護層の表面抵抗を測定した（２５℃、２５％ＲＨ調湿下）。結果を表１に示す。表面抵抗が小さいものほど帯電特性に優れる。
【００７３】
【表１】
2004309806.tif 000013
【００７４】
比較化合物Ａ（特開昭６２−１０９０４４号公報記載化合物）
Ｃ８Ｆ１７ＳＯ２Ｎ（Ｃ３Ｈ７）（ＣＨ２ＣＨ２Ｏ）１６ＯＨ
比較化合物Ｂ（特開昭６１−４７９４８号公報記載化合物）
Ｃ１１Ｆ２３−ＣＨ２ＣＨ（ＯＨ）ＣＨ２−（ＯＣＨ２ＣＨ２）１５−ＯＣ３Ｈ７
【００７５】
表１の結果より、ポリエチレンオキシド鎖長が長いほど表面抵抗低下能が高いことが分かる。本発明のフッ素化合物は短鎖フッ化アルキル基であるにも関わらず、従来のパーフルオロオクタンスルホン酸型の化合物と同様に表面抵抗低下能に優れていることが分かる。
【００７６】
５．スタチックテスト
カセッテＦｕｊｉ  ＥＣ  ＣＡＳＳＥＴＴＥＮ（富士写真フイルム（株）社製）の内側に、Ｈｉ−ＳＣＲＥＥＮ  Ｂ−２（富士写真フイルム（株）社製）を貼り付け、２５℃２５％の状況下で上記スクリーンを繊維で擦り、シシド静電気（株）社製  商品名  静電電位測定機Ｍ２で測定して、上記スクリーン表面の静電気の電圧が３〜４ｋｖとなるように、富士写真フイルム（株）社製  Ｘレイ増感紙用  商品名  富士ＡＳクリーナーの塗布と、アセトン及びクロロホルムによる脱膜により調節し、そのカセッテの中に比較例及び各試料をセットした。そして、２５℃２５％の暗室で３０分放置し、カセッテから取り出し、自動現像機（富士写真フイルム（株）、商品名ＣＥＰＲＯＳ−Ｍ２にて現像液ＣＥＤ−１（富士写真フイルム（株）社製）を用い３４℃にて２５秒全処理９０秒現像した。定着液はＣＥＦ−１（富士写真フイルム（株）社製）を用い、水洗には水道水を用いた。
以上の過程を経て得られたサンプルのスタチックの発生状況から判断する。
評価：
１  ：  スタチックマークの発生が全く無い
２  ：  僅かにスタチックマークの発生がある
３  ：  中程度のスタチックマークの発生がある
４  ：  スタチックマークの発生が大きい
５  ：  著しくスタチックマークの発生が大きい
【００７７】
【表２】
2004309806.tif 000014
【００７８】
表２の結果より、本発明のフッ素化合物を含有するハロゲン化銀写真感光材は非常に優れたスタチック耐性を示すことが実証された。
【００７９】
【発明の効果】
本発明のフッ素化合物を含有するハロゲン化銀写真感光材料は、フッ化アルキル基が短い化合物でも十分に表面に配向し、表面抵抗を下げるため、スタチック耐性に優れることがわかる。さらに本発明のフッ素化合物を含有するハロゲン化銀写真感光材料は安定的な作製が可能であるとともに、帯電防止性の付与されたハロゲン化銀写真感光材料を提供することができる。